ИМПЛАНТИРОВАННОЕ ИОНАМИ ЦИНКА КВАРЦЕВОЕ СТЕКЛО
ZINC ION-IMPLANTED QUARTZ GLASS

Изобретение относится к кварцевым стеклам, имплантированным ионами цинка, и может быть использовано при создании компонентов микро-(нано-) и оптоэлектронных устройств, в частности микроминиатюрных источников света для планарных тонкопленочных волноводных систем и оптических интегральных схем.
2
4
Известен коммерческий люминофор в виде кристаллов и порошков виллемита ZnSiO, активированных марганцем [James Н. Schulman J. Appl. Phys. 17, 902 (1946)]. Материал характеризуется полосой фотолюминесценции в зеленой области спектра 500÷550 нм. Однако материал не соответствует требованиям при создании нового поколения приборов оптоэлектроники и нанофотоники с повышенной степенью интеграции светоизлучающих компонентов, в частности, при разработке эффективных микроминиатюрных источников света для планарных тонкопленочных волноводных систем с соответствующей областью прозрачности.
2
2
4
Прототипом изобретения является имплантированное ионами цинка кварцевое стекло [Y. Shen et al. Fabrication and thermal evolution of nanoparticles in SiO by Zn ion implantation. Journal of Crystal Growth, 2009, 311, 4605-4609]. Стекло содержит четыре фазы - основу из диоксида кремния, а также микровключения металлического цинка, оксида цинка ZnO и виллемита ZnSiO. Фазовый состав определен методом рентгеновской дифракции. Композит получен путем имплантации в диоксид кремния ионов цинка в непрерывном режиме облучения с энергией 45 кэВ, с последующим отжигом полученного материала при температуре 700÷900°C в течение одного часа в кислородной атмосфере. Фаза виллемита образуется при температуре отжига не менее 900°C.
Недостатком прототипа является пониженная удельная интенсивность излучения в зеленой области спектра 500÷600 нм вследствие присутствия фаз металлического цинка и ZnO, обуславливающих наличие полос оптического поглощения в спектральной области 250÷350 нм, что приводит к значительному снижению выхода люминесценции в указанных диапазонах спектра.
2
Задачей изобретения является создание кварцевого стекла в виде основы SiO, имеющего зеленое излучение в видимой области (500÷600 нм) с высокой удельной интенсивностью и обеспечение возможности использования кварцевого стекла в микроминиатюрных устройствах оптоэлектроники и фотоники.
2
4
2
4
Для решения указанной задачи имплантированное ионами цинка кварцевое стекло, представляющее собой основу из диоксида кремния с поверхностным слоем, включающим микрокристаллы виллемита ZnSiO, отличается тем, что стекло содержит в поверхностном слое монофазные включения в виде кристаллических нанокластеров ZnSiO, которые имеют диаметры 4÷10 нм и распределены в поверхностном слое стекла на глубинах 10÷50 нм.
2
4
2
4
2
Фазовый состав стекла определен методом рентгеновской дифракции (фиг. 1). В дифрактограммах имплантированного и отожженного стекла присутствуют рефлексы 110 и 220 (индексы Миллера), соответствующие фазе ZnSiO, включающей кристаллические нанокластеры ZnSiO, с диаметрами 4÷10 нм, распределенные в поверхностном слое стекла на глубинах 10÷50 нм, и присутствует рефлекс А, соответствующий наличию в стекле кристаллических включений в аморфной основе стекла - диоксиде кремния SiO. Размер и распределение наночастиц контролировалось методами электронной микроскопии и рентгеновской дифракции. Отсутствие в стекле фаз металлического Zn и оксида ZnO обеспечивает оптическую прозрачность стекла в спектральной области 200÷350 нм, что способствует повышению выхода люминесценции стекла в зеленой области спектра (500÷600 нм, фиг. 2, сплошная линия). Кроме того, возникшая в стекле оптическая прозрачность в области 200÷350 нм обеспечивает возможность введения в стекло дополнительных соактиваторов и сенсибилизаторов люминесценции, имеющих полосы поглощения в этой области спектра и обеспечивающих дополнительное повышение интенсивности излучения стекла в зеленой области спектра.
2
4
При фотовозбуждении в ультрафиолетовой области спектра предложенное кварцевое стекло имеет высокое удельное излучение в зеленой полосе спектра (500÷600 нм) с максимумом 521 нм (фиг. 2, сплошная линия). Удельная интенсивность люминесценции полученного материала (фиг. 2, сплошная линия) в 10 раз превышает удельную интенсивность свечения керамики ZnSiO в этой же области спектра (фиг. 2, пунктир). Удельная интенсивность здесь - это отношение интенсивности к объему излучающего слоя, представляющего собой в данном случае поверхностный слой кварцевого стекла размерами 1 см × 1 см × 50 нм.
2
4
2
4
Новый технический результат - повышение удельной интенсивности излучения и возможность использования в микроминиатюрных устройствах оптоэлектроники и фотоники, обеспечивается в предложенном стекле за счет того, что стекло содержит в поверхностном слое монофазные включения в виде кристаллических нанокластеров ZnSiO, которые имеют диаметры 4÷10 нм и распределены в поверхностном слое стекла на глубинах 10÷50 нм. При этом высокая интенсивность излучения в зеленой области спектра (500÷600 нм) обеспечена за счет содержания в поверхностном слое стекла монофазных включений в виде кристаллических нанокластеров ZnSiO, имеющих диаметры 4÷10 нм и за счет оптической прозрачности стекла в спектральной области 200÷350 нм.
Увеличение диаметра нанокристаллов более 10 нм приводит к плавному снижению удельной интенсивности зеленого излучения (максимум 521 нм) предложенного стекла. При диаметре нанокристаллов менее 4 нм полоса зеленой люминесценции с максимумом 521 нм в предложенном стекле не проявляется.
2
4
Образование нанокристаллов ZnSiO в кварцевом стекле на глубинах менее 10 нм приводит к деградации свойств стекла за счет химического взаимодействия с окружающей средой через слишком тонкий защитный слой диоксида кремния. Формирование нанокристаллов на глубинах более 50 нм не соответствует требованиям при создании современных приборов оптоэлектроники и фотоники с повышенной степенью интеграции светоизлучающих компонентов, а также приводит к необходимости пропорционального увеличения энергии и дозы ионного облучения, что не эффективно.
Повышенная интенсивность излучения в зеленой области спектра является новым, неожиданным техническим результатом изобретения. Другим неожиданным техническим результатом является возможность использования предложенного кварцевого стекла в микроминиатюрных устройствах оптоэлектроники и фотоники. Это обеспечивает, в частности, повышение эффективности работы микроминиатюрных источников света в планарных тонкопленочных волноводных системах.
Изобретение поясняется фигурами, на которых изображены:
2
4
2
фиг. 1 - рентгеновская дифрактограмма предложенного стекла, содержащая рефлексы 110 и 220 фазы ZnSiO. и рефлекс А, соответствующий наличию в стекле кристаллических включений в аморфной основе стекла - диоксиде кремния SiO; по оси абсцисс отложен угол дифракции рентгеновских лучей (, град), по оси ординат отложена интенсивность рентгеновского излучения (отн. ед.);
фиг. 2 - спектры излучения предложенного стекла (сплошная линия) и стекла по прототипу (пунктир), по оси абсцисс отложены длины волн излучения в нм, по оси ординат - удельная интенсивность излучения в относительных единицах.
Предложенное кварцевое стекло получают следующим образом.
2
-4
-5
Имплантацию ионов цинка в кварцевое стекло SiO осуществляют с помощью ионного источника, работающего в импульсном режиме при указанных ниже в таблице параметрах, а также при глубине вакуума (1,4÷2,5)×10 Торр. Перед имплантацией вакуум-камеру ионного источника откачивают турбомолекулярным насосом до давления 3×10 Торр. Для удаления примесей катода проводят предварительную имплантацию в течение нескольких минут в экран, установленный перед анодом. В качестве катода используют гранулированный цинк с содержанием основного компонента 99,6%, в качестве анода - образцы аморфного кварцевого стекла типа КУ. Перед имплантацией образцы кварцевого стекла промывают в спирте в ультразвуковой ванне.
Отжиг кварцевого стекла после его имплантации ионами цинка производят в воздушной атмосфере с использованием электропечи сопротивления (типа НТ 40/16).
2
2
4
Полученные образцы кварцевого стекла представляют собой плоскопараллельные пластины площадью 1 см, толщиной 1 мм, с поверхностью оптического качества. Поверхностный слой каждого образца включает нанокластеры ZnSiO, нижележащая основа образца состоит из нелегированного диоксида кремния. Фотолюминесценцию полученного кварцевого стекла возбуждают ультрафиолетовым излучением с энергией фотонов в интервале 3÷6 эВ через монохроматор. Фотолюминесцентные спектры регистрируют с помощью фотоумножителя R6358P Hamamatsu.
В нижеуказанной таблице приведены режимы импульсного облучения ионами цинка основы из диоксида кремния, режимы отжига, а также удельные интенсивности излучения полученных образцов (1, 2, 3) предложенного кварцевого стекла.
Фотолюминесцентный спектр излучения образца №3 полученного кварцевого стекла приведен на фиг. 2 (сплошная линия). Спектры излучения образцов №1 и №2 по форме соответствуют спектру образца №3, отличаясь амплитудами излучения, указанными в таблице.
Ниже описаны примеры образцов предложенного кварцевого стекла. Номера примеров соответствуют номерам образцов в таблице.
2
16
2
2
4
Пример 1. Имплантацию ионов цинка в кварцевое стекло проводят с помощью ионного источника, работающего в импульсном режиме с длительностью импульсов 0,35 мс, частотой повторения импульсов 17 Гц, импульсной плотностью ионного тока 0,85 мА/см, дозой облучения 4,7×10 ион/см и энергией ионов цинка 33 кэВ, при температуре диоксида кремния не более 350°C. Последующий отжиг имплантированного ионами цинка кварцевого стекла осуществляют при температуре 870°C в течение 60 мин в воздушной атмосфере. Полученный образец №1 содержит монофазные включения в виде кристаллических нанокластеров ZnSiO, которые имеют диаметры 3÷9 нм и распределены в поверхностном слое стекла на глубинах 10÷50 нм. Интенсивность удельного излучения полученного образца №1 составила 2311 отн. ед. в максимуме на длине волны 521 нм.
2
16
2
2
4
Пример 2. Имплантацию ионов цинка в кварцевое стекло проводят с помощью ионного источника, работающего в импульсном режиме с длительностью импульсов 0,3 мс, частотой повторения импульсов 12,5 Гц, импульсной плотностью ионного тока 0,8 мА/см, дозой облучения 4,5×10 ион/см и энергией ионов цинка 30 кэВ, при температуре диоксида кремния не более 60°C. Последующий отжиг имплантированного ионами цинка кварцевого стекла осуществляют при температуре 850°C в течение 50 мин в воздушной атмосфере. Полученный образец №2 содержит монофазные включения в виде кристаллических нанокластеров ZnSiO, которые имеют диаметры 3÷9 нм и распределены в поверхностном слое стекла на глубинах 10÷50 нм. Интенсивность излучения полученного образца №2 составила 1956 отн. ед. в максимуме на длине волны 521 нм.
2
16
2
2
4
Пример 3. Имплантацию ионов цинка в кварцевое стекло проводят с помощью ионного источника, работающего в импульсном режиме с длительностью импульсов 0,4 мс, частотой повторения импульсов 20 Гц, импульсной плотностью ионного тока 0,6 мА/см, дозой облучения 5×10 ион/см и энергией ионов цинка 35 кэВ, при температуре диоксида кремния не более 200°C. Последующий отжиг имплантированного ионами цинка кварцевого стекла осуществляют при температуре 900°C в течение 70 мин в воздушной атмосфере. Полученный образец №3 содержит монофазные включения в виде кристаллических нанокластеров ZnSiO, которые имеют диаметры 4÷10 нм и распределены в поверхностном слое стекла на глубинах 10÷50 нм. Интенсивность излучения полученного образца №3 составила 2483 отн. ед. в максимуме на длине волны 521 нм.